Способ ингибирования побочных процессов, протекающих при экстрактивной ректификации с использованием ацетонитрила
METHOD FOR INHIBITING SIDE PROCESSES HAPPENING DURING EXTRACTIVE RECTIFICATION USING ACETONITRILE

4
Изобретение относится к способам ингибирования побочных процессов, протекающих при выделении диеновых углеводородов из С-углеводородных смесей экстрактивной ректификацией (ЭР) с использованием ацетонитрила, таких как гидролиз ацетонитрила, коррозия оборудования в системах, полимеризация диеновых углеводородов при ЭР, и может найти применение в нефтехимической промышленности при производстве диеновых углеводородов при выделении их с помощью экстрактивной ректификации.
В литературе описан способ разделения смесей близкокипящих углеводородов с использованием экстрагента - ацетонитрила (Огородников С.К. и Идлис Г.С. Производство изопрена. Л.: Химия, 1973, с. 224).
В ходе технологического процесса разделения углеводородных фракций методом ЭР циркулирующий ацетонитрил под влиянием высоких температур (140°С) и воды способен гидролизоваться, при этом образующаяся уксусная кислота, накапливаясь в системе, может привести к коррозии технологического оборудования. Присутствие металлического железа в окисленной форме (продукты коррозии) оказывает каталитическое влияние на гидролиз ацетонитрила, который увеличивается уже при содержании уксусной кислоты около 0,1 мас. % и воды около 8 мас. %.
Для поддержания гидролитической стабильности экстрагента и выдерживания значения водородного показателя в пределах требуемых норм 7,5÷10,5 применяются ингибиторы гидролиза. Кроме того, наличие в составе сырьевых фракций непредельных углеводородов приводит к образованию полимера и смол, которые загрязняя технологическое оборудование снижают его рабочий цикл. Для снижения полимерообразования применяют классический ингибитор - нитрит натрия. Эффективность ингибирования побочных процессов зависит не только от правильно подобранных ингибиторов, но в большей степени от их соотношения в ингибирующей композиции и оптимального количества активных компонентов в циркулирующем ацетонитриле в зависимости от содержания в нем воды.
3
2
3
3
При повышенных температурах диеновые углеводороды в такой системе подвергаются частичной олигомеризации, образуя отложения полимеров в оборудовании, а ацетонитрил в присутствии воды гидролизуется с образованием уксусной кислоты, что приводит к сильной коррозии оборудования. В отсутствии ингибиторов гидролиз ацетонитрила протекает по реакции типа СНС=N+2HO→СНСООН+NH.
При гидролизе ацетонитрила сначала образуется ацетамид, который в присутствии воды легко превращается в уксусную кислоту и аммиак. Образующийся аммиак уносится из экстрагента, а кислоты могут накапливаться в нем, катализируя гидролиз экстрагента и вызывая коррозию оборудования. Уксусная кислота, соединяясь с амино- и оксигруппами ингибиторов, вызывает их дезактивацию, что приводит к забивке оборудования.
Для каждого из этих процессов в литературе описано использование ингибиторов, предотвращающих именно эти нежелательные реакции.
Например, описаны способы экстрактивной ректификации, когда в систему специально добавляют аммиак (АС СССР №№358927 и 686266), который способствует предотвращению дезактивации ингибиторов полимеризации. Однако его присутствие в системе способствует коррозии оборудования.
Описан способ предотвращения термополимеризации диеновых углеводородов в процессе их выделения ЭР путем введения в количестве 0,05-0,25% от массы диенового углеводорода ингибитора термополимеризации, содержащего нитрит натрия, при этом для удешевления процесса и уменьшения забивки оборудования термополимером ингибитор дополнительно содержит смесь фенолов, выделяемую из сточных вод процесса полукоксования углей, при весовом соотношении нитрит натрия: смесь фенолов = 1-2:1-6 (АС СССР №849717, МПК С07С 7/20, С07С 7/08, С07С 11/12, C08F 2/42, опубликовано 10.12.1999).
4
Известен способ ингибирования термополимеризации бутадиена в процессе его выделения из С-углеводородных фракций экстрактивной ректификацией с ацетонитрилом в присутствии этаноламина путем введения ингибитора термополимеризации на основе нитрита натрия, при этом с целью повышения эффективности процесса ингибитор дополнительно содержит N-нитрозодифениламин при массовом соотношении нитрит натрия: N-нитрозодифениламин = 1:0,2-6,0. При этом ингибитор вводят в количестве 0,005-0,07% от массы ацетонитрила, а в качестве этаноламина используют моноэтаноламин (АС СССР №1823416, МПК С07С 7/20, С07С 11/167, опубликовано 27.08.1999).
Предотвращению гидролиза водного ацетонитрила способствует добавление в водный раствор ацетонитрила водного раствора гидроокиси натрия в смеси с этиленгликолем при соотношении их в смеси 1:1, взятых в количестве 0,001-0,01 - мас. % от ацетонитрила (АС СССР №1810333, МПК С07С 253/32, С07С 255/03, С07С 7/08, опубликовано 23.04.1993). Содержание аммиака составило не более 0,00058 мас. %.
Известен способ переработки промывных вод, образующихся при экстрактивной ректификации углеводородов с использованием ацетонитрила в качестве экстрактивного агента, путем перегонки исходной воды в присутствии ингибирующего состава, содержащего силикат щелочного металла и триэтаноламин, в ректификационной колонне с отбором обводненного ацетонитрила с верха колонны и воды с примесями азотсодержащих органических соединений из куба колонны, отличающийся тем, что с целью снижения скорости коррозии материала колонны и уменьшения степени гидролиза ацетонитрила используют ингибирующий состав, в который дополнительно вводят нитрит натрия, при следующем соотношении компонентов, мас.д.:
Триэтаноламин - 0,1-100
Силикат натрия или калия - 1-100
Нитрит натрия - 1-10
и состав берут в количестве 0,002 - 0,2 мас. % от количества промывных вод (АС СССР №1617893, МПК С07С 255/03, B01D 3/34, опубликовано 27.08.1999).
Однако все вышеприведенные ингибиторы предотвращают какую-либо одну из нежелательных реакций, протекающих при экстрактивной ректификации для выделения бутадиена, когда в качестве экстрагента применяют ацетонитрил, что является основным недостатком всех известных способов ингибирования.
Наиболее близким является способ разделения смесей близкокипящих углеводородов путем экстрактивной ректификации с использованием в качестве экстрагента ацетонитрила или его смеси с водой с последующей десорбцией углеводородов из ацетонитрила в присутствии аммиака, при этом десорбцию осуществляют в присутствии органического азотсодержащего соединения с константой основной диссоциации 1⋅10-6-1⋅10-1 в количестве, обеспечивающем рН ацетонитрила после десорбции при десятикратном разбавлении его водой 7,1-11,0. При этом указывается, что применение смеси аммиака и органического основания обеспечивает при их меньших концентрациях более низкие потери ацетонитрила, чем при применении в отдельности аммиака или органического амина. Для подавления гидролиза ацетонитрила в куб колонны экстрактивной ректификации и десорбера вводили триэтаноламин в количестве 0,5 кг/ч (АС ССССР №686266, МПК С07С 7/08, опубликовано 20.09.1996).
Потери ацетонитрила за счет гидролиза, рассчитанные по количеству образовавшегося ацетат-иона, составили 0,08 кг на 1 т бутеновой фракции.
Недостатками данного способа являются достаточно высокие потери ацетонитрила и необходимость дозирования ингибитора в куб колонны экстрактивной ректификации и десорбера, что усложняет технологическую схему.
Технической задачей изобретения является разработка эффективного способа ингибирования побочных реакций, протекающих для выделения диеновых углеводородов экстрактивной ректификацией с использованием ацетонитрила, таких как гидролиз ацетонитрила, коррозия оборудования и термополимеризация непредельных соединений.
Данная задача решается способом ингибирования, когда смесь пиперазина, триэтаноламина и нитрита натрия в массовом соотношении 1-2,5:1-3:0,5-1 дозируют в водный раствор циркулирующего в системе ацетонитрила из расчета 0,1-0,2 мас. % от содержания воды в ацетонитриле.
Данные признаки не описаны в предшествующем уровне техники, что говорит о соответствии изобретения критерию «новизна».
Введение новых отличительных признаков в сочетании с достигаемым результатом указывает на «изобретательский уровень» изобретения.
Изобретение соответствует критерию «промышленная применимость», так как оно может быть применено в промышленности, что и подтверждается примерами конкретного осуществления.
4
Пример 1. Сырьевую С фракцию, имеющую основной углеводородный состав мас. % здесь и далее: изобутан - 38, изобутилен - 41, бутан - 4, бутилен - 1, в количестве 45 тн/час подвергают разделению экстрактивной ректификацией с ацетонитрилом, содержащим 15 мас. % воды в колонне эффективностью 105 клапанных тарелок.
Технологические параметры экстрактивной ректификации:
2
Давление верха - не более 4,5 кгс/см
Температура верхней контрольной тарелки - 44°С
Температура куба - не более 60°С
Температура ацетонитрила - 55°С
Тарелка питания сырьевой фракции - 25 (отсчет снизу колонны)
Тарелка ввода АН - 96
Сырьевая нагрузка на колонну Кт-420/1 - 45 т/час
Расход флегмы - 70 т/час
Расход ацетонитрила ~340 тн/час
Соотношение ацетонитрил : сырье = 7,6: 1
Десорбцию углеводородов из насыщенного экстрагента проводят в колонне эффективностью 108 клапанных тарелок.
Технологические параметры колонны десорбции:
2
Давление верха - 4,5 кгс/см
Температура 25 контрольной тарелки - 100°С
Температура куба - 140°С
2
Давление куба - 5,2 кгс/см
Для подавления гидролиза ацетонитрила, термополимеризации непредельных соединений и коррозии оборудования в процессе ЭР использовали ингибирующую смесь, состоящую из пиперазина, триэтаноламина и нитрита натрия, взятых в количестве 22, 45 и 10 кг, что составляет, соответственно, соотношение 1,5:3:0,7. Смесь ингибиторов вводили в течение суток в водный раствор циркулирующего в системе ацетонитрила из расчета 0,15 мас. % от содержания воды в ацетонитриле.
Гидролиз ацетонитрила оценивали по значению водородного показателя рН циркулирующего ацетонитрила, который составил 9,4. Термополимеризацию непредельных соединений определяли с использованием метода ампульных загрузок, заключающегося в прогреве рабочих сред в течение 18 часов с дальнейшей визуальной оценкой состояния ампул. По результатам осмотра выявлено, что раствор экстрагента прозрачный, полимерные образования отсутствуют. Коррозионную агрессивность среды оценивали по состоянию образцов-свидетелей, устанавливаемых непосредственно в рабочую среду. Расчетная скорость коррозии образцов-свидетелей составила менее 0,1 мм/год.
4
Пример 2. Сырьевую С фракцию, имеющую основной углеводородный состав (мас. %) изобутан - 28, изобутилен - 53, бутан - 9, бутилен - 3, в количестве 50 тн/час подвергают разделению экстрактивной ректификацией с ацетонитрилом, содержащим 4 мас. % воды в колонне, аналогичной описанной в примере 1. Десорбцию углеводородов из насыщенного экстрагента проводят в колонне аналогично примеру 1.
Для подавления гидролиза ацетонитрила, термополимеризации непредельных соединений и коррозии оборудования готовят ингибирующую смесь из пиперазина, триэтаноламина и нитрита натрия, взятых в соотношении 1:2:0,5 (4, 8 и 2 кг соответственно). Смесь ингибиторов вводили в течение суток в водный раствор циркулирующего в системе ацетонитрила из расчета 0,1 мас. % от содержания воды в ацетонитриле.
Гидролиз ацетонитрила оценивали по значению водородного показателя рН циркулирующего ацетонитрила, который составил 8,7. Термополимеризацию непредельных соединений определяли с использованием метода ампульных загрузок, заключающегося в прогреве рабочих сред в течение 18 часов с дальнейшей визуальной оценкой состояния ампул. По результатам осмотра установлено, что раствор экстрагента прозрачный, полимерные образования отсутствуют. Коррозионную агрессивность среды оценивали по состоянию образцов-свидетелей, устанавливаемых непосредственно в рабочую среду. Расчетная скорость коррозии образцов-свидетелей составила менее 0,1 мм/год.
4
Пример 3. Сырьевую С фракцию, имеющую основной углеводородный состав (мас. %) изобутан - 27, изобутилен - 36, бутан - 4, бутилен – 1, в количестве 48 тн/час подвергают разделению экстрактивной ректификацией с ацетонитрилом, содержащим 30 мас. % воды в колонне, аналогичной описанной в примере 1. Десорбцию углеводородов из насыщенного экстрагента проводят в колонне, аналогичной используемой в примере 1.
Для подавления гидролиза ацетонитрила, термополимеризации непредельных соединений и коррозии оборудования готовят ингибирующую смесь из пиперазина, триэтаноламина и нитрита натрия в соотношении 2,5:2:1 (92,5, 74 и 37 кг соответственно). Смесь ингибиторов вводили в течение суток в водный раствор циркулирующего в системе ацетонитрила из расчета 0,2 мас. % от содержания воды в ацетонитриле.
Гидролиз ацетонитрила оценивали по значению водородного показателя рН циркулирующего ацетонитрила, который составил 10,0. Термополимеризацию непредельных соединений определяли с использованием метода ампульных загрузок, заключающегося в прогреве рабочих сред в течение 18 часов с дальнейшей визуальной оценкой состояния ампул. По результатам осмотра установлено, что раствор экстрагента прозрачный, полимерные образования отсутствуют. Коррозионную агрессивность среды оценивали по состоянию образцов-свидетелей, устанавливаемых непосредственно в рабочую среду. Расчетная скорость коррозии образцов-свидетелей составила менее 0,1 мм/год.
Использование компонентов ингибирующей композиции при их соотношении ниже указанных пределов не обладает достаточной эффективностью, выше указанных пределов - неэкономично.
Приведенные примеры наглядно демонстрируют преимущества предлагаемого изобретения, а именно: простоту способа, сокращение потерь ацетонитрила, увеличение эффективности и срока службы работы ректификационного оборудования.